(57)【要約】      （修正有）【課題】繰り返しの洗濯によっても色褪せや退色が目立たない高堅牢度タオルを提供する。【解決手段】高堅牢度タオル１は、地糸２，３とパイル糸４を組み合わせ、地糸２，３によって形成された地組織の片面からパイル糸４がループ状に突出してパイルを形成したタオルであり、パイル糸４は、着色剤を総量に対して０．５〜５．０質量％の範囲で含有した原着繊維で構成され、平均番手が６〜６０Ｎｅ（Ｎｅ：英国式綿番手）であり、地糸２に対して２．５〜１０倍の長さであり、地糸２，３は、着色剤を含まない、および／または、着色剤を総量に対して０．５質量％未満で含有した非原着繊維を含み、平均番手が６〜４２Ｎｅである。【選択図】図１
0003195496.tif 000002
【実用新案登録請求の範囲】
【請求項１】
地糸とパイル糸を組み合わせ、前記地糸によって形成された地組織の片面又は両面から前記パイル糸がループ状に突出してパイルを形成したタオルであり、
前記パイル糸は、着色剤を総量に対して０．５〜５．０質量％の範囲で含有した原着繊維で構成され、平均番手が６〜６０Ne（Ne：英国式綿番手）であり、前記地糸に対して２．５〜１０倍の長さであり、
前記地糸は、着色剤を含まない、および／または、着色剤を総量に対して０．５質量％未満で含有した非原着繊維を含み、平均番手が６〜４２Neであることを特徴とする高堅牢度タオル。
【請求項２】
前記地糸が、染色された、または無染色の綿糸である請求項１に記載の高堅牢度タオル。
【請求項３】
パイル織物であり、下記式で表される織物の織物被覆度（カバーファクター）WCFが２０以上４５以下である請求項１または２に記載の高堅牢度タオル。
織物被覆度：WCF＝WCF１＋WCF２
WCF１ ＝ 経糸密度Dt(本／２．５４ｃｍ) ／ √経糸番手Nt
WCF２ ＝ 緯糸密度Dy(本／２．５４ｃｍ) ／ √緯糸番手Ny
【請求項４】
パイル編物であり、下記式で表される編物の編物被覆度（カバーファクター）KCFが１５以上３０以下である請求項１または２に記載の高堅牢度タオル。
編物被覆度：KCF＝KCF１＋KCF２
KCF１ ＝ ウェール数Dw(本／２．５４ｃｍ) ／ √編物番手Nk
KCF２ ＝ コース数  Dc(本／２．５４ｃｍ) ／ √編物番手Nk
【考案の詳細な説明】
【技術分野】
【０００１】
本考案は、パイル織編物からなるタオルに関する。
【背景技術】
【０００２】
理美容店のシャンプーや毛染めで使用されるタオルとしては、毛染め染料による汚れが付着するため、それが目立ちにくく高級感を感じる黒色や濃色のタオルが好まれる。
しかし、汚れをとるために、上記で使用したタオルは、酸化型漂白剤を使用した洗濯が繰り返しおこなわれるために色褪せし劣化しやすい。一般的にタオル素材は綿が多く、染色は反応染料で染色を行われるためである。
【考案の概要】
【考案が解決しようとする課題】
【０００３】
本考案の課題は、特に繰り返しの洗濯によっても色褪せや退色が目立たない高堅牢度タオルを提供することである。
【課題を解決するための手段】
【０００４】
本考案者らは、上記課題を解決するために鋭意研究を重ねた結果、本考案を完成するに至った。すなわち、本考案は以下の構成からなる。
（１）地糸とパイル糸を組み合わせ、前記地糸によって形成された地組織の片面又は両面から前記パイル糸がループ状に突出してパイルを形成したタオルであり、前記パイル糸は、着色剤を総量に対して０．５〜５．０質量％の範囲で含有した原着繊維で構成され、平均番手が６〜６０Ne（Ne：英国式綿番手）であり、前記地糸に対して２．５〜１０倍の長さであり、前記地糸は、着色剤を含まない、および／または、着色剤を総量に対して０．５質量％未満で含有した非原着繊維を含み、平均番手が６〜４２Neであることを特徴とする高堅牢度タオル。
（２）前記地糸が、染色された、または無染色の綿糸である前記（１）に記載の高堅牢度タオル。
（３）パイル織物であり、下記式で表される織物の織物被覆度（カバーファクター）WCFが２０以上４５以下である前記（１）または（２）に記載の高堅牢度タオル。
織物被覆度：WCF＝WCF１＋WCF２
WCF１ ＝ 経糸密度Dt(本／２．５４ｃｍ) ／ √経糸番手Nt
WCF２ ＝ 緯糸密度Dy(本／２．５４ｃｍ) ／ √緯糸番手Ny
（４）パイル編物であり、下記式で表される編物の編物被覆度（カバーファクター）KCFが１５以上３０以下である前記（１）または（２）に記載の高堅牢度タオル。
編物被覆度：KCF＝KCF１＋KCF２
KCF１ ＝ ウェール数Dw(本／２．５４ｃｍ) ／ √編物番手Nk
KCF２ ＝ コース数  Dc(本／２．５４ｃｍ) ／ √編物番手Nk
【考案の効果】
【０００５】
本考案によれば、地組織から突出したパイルは原着繊維で構成されているので、高い堅牢度を有する。そのため、理美容店で使用する濃い色目のタオルに対して、洗剤と消臭除菌効果のある漂白剤を用いた繰り返し洗濯を行っても、表面のパイルの変色や色落ち、色褪せ等が目立たず、劣化感がほとんどない。さらに、原着繊維は化学繊維であるため、綿特有の洗って硬くなる現象がおきにくいという効果がある。
また、地糸が綿で構成されていれば、着色化学繊維で構成されている場合に比べて、製造コストを抑制し、パイル織りやパイル編みが簡単であり、さらに吸水性に優れるという利点がある。
【図面の簡単な説明】
【０００６】
【図１】本考案の一実施形態に高堅牢度タオルの断面図である。
【図２】本考案の他の実施形態に係る高堅牢度タオルを示す外観図である。
【考案を実施するための形態】
【０００７】
〔本考案の一実施形態〕
以下、本考案の一実施形態に係る高堅牢度タオル１について、図１を参照して詳細に説明する。図１に示す高堅牢度タオル１は、パイル織物からなる。
【０００８】
この高堅牢度タオル１は、地経糸２および地緯糸３（以下、地糸２，３という場合がある）とパイル糸４を組み合わせ、地経糸２および地緯糸３によって形成された地組織の片面からパイル糸４がループ状に突出してパイルを形成したパイル織物であり、２本の地経糸２、３本の地緯糸３、１本のパイル糸４を一単位として構成されている。
【０００９】
パイル糸４の長さは、地経糸２の長さに対して２．５〜１０倍であり、高堅牢度タオル１の使用用途により適宜選択すればよい。パイル糸４の長さが上記範囲内であれば、地組織の片面がパイルで覆われた高堅牢度タオル１とすることができる。
また、パイルは、地組織の全面に形成されていてもよいし、地組織の一部に形成されていてもよい。
【００１０】
高堅牢度タオル１は、下記式で表される織物（地組織）の織物被覆度（カバーファクター）WCFが、好ましくは２０以上４５以下、より好ましくは２５以上４０以下である。地組織のカバーファクターが上記範囲内であれば、タオルとして必要な強度や縫目破れの発生をより抑制し、風合がより良好な高堅牢度タオル１とすることができる。
織物被覆度：WCF＝WCF１＋WCF２
WCF１  ＝  経糸密度Dt(本／２．５４ｃｍ)／√経糸番手Nt
WCF２  ＝  緯糸密度Dy(本／２．５４ｃｍ)／√緯糸番手Ny
【００１１】
＜パイル糸４＞
パイル糸４は、着色剤を含有した原着繊維で構成される。これにより、高い堅牢度を有する高堅牢度タオル１とすることができる。さらに、原着繊維は、綿特有の洗って硬くなる現象が起きないため、硬くなりにくい。
【００１２】
パイル糸４の平均番手は、６〜６０Neであり、高堅牢度タオル１の使用用途により適宜選択すればよい。Neとは、英国式綿番手を示す。平均番手とは、使用されるパイル糸４の番手を本数平均した平均値である。
【００１３】
パイル糸４の糸の種類は、高堅牢度タオル１の使用用途に応じて適宜選択すればよく、例えば、フィラメント糸、紡績糸などが挙げられる。
フィラメント糸は、例えば、化学繊維に着色剤の含有量が原着繊維の総量に対して０．５〜５．０質量％に成る様に混合したものを、常法により、溶融紡糸溶融紡糸装置を用いて紡糸・延伸して得られる。紡績糸は、例えば、原着繊維の短繊維を紡績工程によって均一の太さに平行に引き揃えて撚りをかけて得られる。原着繊維の短繊維は、例えば、得られたフィラメント糸を延伸したのちに捲縮を付与し、さらに必要な長さにカットして得られる。
【００１４】
パイル糸４を構成する原着繊維は、水や油やアルコールなどに不溶で、かつ染料よりもはるかに大きな粒径を有する着色剤（色素粒子）が、化学繊維内部に分散した状態で着色しているものである。
【００１５】
化学繊維としては、例えば、ポリエステル、ナイロン、アクリル、ビニロンなどの合成繊維；レーヨン、モダール、キュプラ、リヨセルなどの再生繊維；ジアセテート、トリアセテートなどの半合成繊維などが挙げられ、なかでも、パイルの柔らかさを持続させ、乾きが早く、適度な吸水性を持たせる点で、ポリエステル、レーヨンの混紡品が好ましい。
着色剤としては、例えば、カーボンブラック、酸化チタン、弁柄、群青等の無機系顔料；フタロシアニン系、ポリアゾ系、アンスラキノン系、ペリレン系等の有機系顔料などが挙げられる。
【００１６】
原着繊維は、着色剤を原着繊維の総量に対して、０．５〜５．０質量％、好ましくは、濃色としての好ましい色濃度を得るために、１．５〜３．０質量％含有するのがよい。着色剤の含有量が上記範囲内であれば、原着繊維に充分な発色や色濃度を付与するとともに、円滑な紡糸を行い易くなる。着色剤を原着繊維の総量に対して、０．５質量％未満の割合で含有する化学繊維は、後述するように非原着繊維に包含される。
【００１７】
原着繊維を製造するには、着色剤を、化学繊維の重合段階から紡糸されるまでの任意の過程で添加すれば良く、設備の汚染、制御等の取り扱性から、重合終了後に添加するのが好ましい。添加方法としては、溶融紡糸時の安定性、着色剤の取り扱い性により、マスターバッチ方式が好ましい。
【００１８】
＜地糸２，３＞
地糸２，３は、着色剤を含まない、および／または、着色剤を総量に対して０．５質量％未満で含有した非原着繊維を含む。
【００１９】
地糸２，３の平均番手は、６〜４２Neであり、高堅牢度タオル１の使用用途により適宜選択すればよい。地糸２，３の平均番手とは、使用される地糸２，３の番手を本数平均した平均値である。
【００２０】
地糸２，３は、非原着繊維の材質に応じて、反応染料、建染染料、分散染料などの公知の染料を適宜選択し、常法により染色されていてもよい。
【００２１】
地糸２，３の糸の種類は、タオル１の使用用途に応じて適宜選択すればよく、例えば、フィラメント糸、紡績糸、混紡糸などが挙げられる。
【００２２】
非原着繊維としては、例えば、綿、麻、亜麻、苧麻、大麻、羊毛、モヘア、家蚕絹、野蚕絹などの繊維の他、着色剤の含有量が異なる他は、上述の原着繊維として例示したものと同様の化学繊維が挙げられる。なかでも、得られる地組織に吸水性を付与することができる繊維であるのが好ましく、具体的に綿が好ましい。
【００２３】
地糸２，３において、非原着繊維は、地糸２，３の総量に対し、好ましくは３０質量％以上、より好ましくは１００質量％使用したものであるのが好ましい。非原着繊維が１００質量％未満の場合、地糸２，３は原着繊維との併用であってもよく、例えば、地経糸２が非原着繊維、地緯糸３が原着繊維であってもよい。
【００２４】
高堅牢度タオル１は、常法により、地糸２，３、パイル糸４をタオル織機にセットし、タオル織機上で、開口運動、緯入運動および筬打ち運動の三運動を連携し、地経糸２とパイル糸４を送り出す装置、織り上げた生地を巻き取る装置、地緯糸３の供給交換する装置が連動して、織り上げられる。
高堅牢度タオル１の地糸が綿で構成されていれば、高堅牢度タオル１の製造は、原着繊維からなる糸のみで構成されたタオルを製造するよりもタオル織機の設定・調子合わせが簡単で手間がかからない。
【００２５】
〔他の実施形態〕
次に、本考案の他の実施形態に係る高堅牢度タオルについて、図２を参照して詳細に説明する。なお、図２において、図１に示す高堅牢度タオル１を構成する各部材と同一のものには同一の符号を付して説明を省略する。図２に示す高堅牢度タオル１０は、パイル編物からなる。
【００２６】
この高堅牢度タオル１０は、地糸２０とパイル糸４を組み合わせ、地糸２０によって形成された地組織の片面からパイル糸４がループ状に突出してパイルを形成したパイル編物であり、２本の地糸２０、１本のパイル糸４を一単位として構成されている。
【００２７】
パイル糸４の長さは、地糸２の長さに対して２．５〜１０倍であり、高堅牢度タオル１０の使用用途により適宜選択すればよい。パイル糸４の長さが上記範囲内であれば、地組織の片面がパイルで覆われた高堅牢度タオル１０とすることができる。
また、パイルは、地組織の全面に形成されていてもよいし、地組織の一部に形成されていてもよい。
【００２８】
高堅牢度タオル１０は、下記式で表される編物（地組織）の編物被覆度（カバーファクター）KCFが、好ましくは１５以上３０以下、より好ましくは１５以上２５以下である。地組織のカバーファクターが上記範囲内であれば、タオルとして必要な強度や縫目破れの発生をより抑制し、風合がより良好な高堅牢度タオル１０とすることができる。
編物被覆度：KCF＝KCF１＋KCF２
KCF１  ＝  ウェール数Dw(本／２．５４ｃｍ)／√編物番手Nk
KCF２  ＝  コース数  Dc(本／２．５４ｃｍ)／√編物番手Nk
【００２９】
地糸２０としては、地糸２，３として例示したものと同様のものを用いることができる。
【００３０】
高堅牢度タオル１０は、常法により、地糸２０、パイル糸４を、ヒゲ針でのシンカー・ホイール機（吊編機、トンプキン機）や、ベラ針でのシンカー大丸機などのタオル編機にセットし、編み上げられる。
【００３１】
〔本考案のさらに他の実施形態〕
高堅牢度タオル１，１０は、地組織の片面にパイルが形成されているが、本考案はこれに限定されず、地組織の両面にパイルが形成されていてもよい。また、高堅牢度タオル１は、２本の地経糸２、３本の地緯糸３、１本のパイル糸４を一単位として構成されているが、本考案はこれに限定されず、例えば、２本の地経糸２、４本の地緯糸３、１本のパイル糸４を一単位として構成されていてもよい。
【００３２】
本考案の高堅牢度タオルの用途は、例えば、風呂上りやシャワーを浴びた後、髪や体の水分をとるためなどのバスタオル；洗顔の後に顔や手を拭くためのフェイスタオル；ふとんやベッドと合わせて使用されるなどのタオルケットやタオルシーツ；タオルハンカチ；タオルマフラー；風呂場の出入口で足を吹くためのバスマット；屋外で使用されるスポーツタオル；背中を洗うときなどに用いられる浴用タオル；入浴時に石鹸などをつけて身体を洗うときなどに用いられるウォッシュタオル；食事時のお手拭きなどに用いられるおしぼりタオルなどが挙げられ、さらに、本考案の高堅牢度タオルを加工して得られるポロシャツなどの衣類；前掛けなどの乳幼児用品や介護用品などが挙げられ、なかでも、理美容店のシャンプーや毛染めで使用されるタオルとして好適に用いられる。
【００３３】
本考案の高堅牢度タオルは、本考案におけるパイルが切断されて毛羽状に現された、いわゆるカットパイル状の織編物を包含する。
【実施例】
【００３４】
以下、実施例および比較例を挙げて、本考案を具体的に説明するが、本考案はこれらの実施例に制限されるものではない。なお、実施例および比較例において用いたタオルの性能の評価は次の方法で実施した。
【００３５】
（塩素漂白堅牢度試験）
塩素漂白に対する染色堅牢度ＪＩＳ Ｌ−０８５６に規定の方法に基づいて、次亜塩素酸ナトリウム溶液で処理し、次いで水洗、乾燥後、試験片の変退色を変退色用グレースケールＪＩＳ  Ｌ−０８０４と比較してその堅牢度を判定した。試験は強試験とし、判定は１級から５級までで５級が塩素漂白に対する堅牢度が最も高い。判定の等級によって以下の評価をした。
○：  優    （４級 ≦判定）
△：  可    （３級 ≦判定 ＜４級）
×：  不可  （判定＜ ３級）
【００３６】
（色褪せ評価）
美容室で、２６日間実使用を行なった後、５０名による目視評価を行った。
堅牢度が優れていると感じた方に投票する方法を用い獲得票数の割合を百分率（％）として表した。獲得票数の割合によって以下の評価をした。
○：  優    （70％ ≦ 獲得票数の割合）
△：  可    （30％ ≦ 獲得票数の割合 ＜ 70％）
×：  不可  （獲得票数の割合＜ 30％）
【００３７】
（肌触り評価）
美容室で、２６日間実使用を行なった後、５０名による肌触り評価を行った。
肌触りは手で触った感覚で、３．５点以上を○とし、２．５点以上３．５点未満を△とし、２．５点未満のものを×とした。評価は１点から５点までの５段階評価にて行い、平均点を求めることにより行った。評価基準は、好ましいもの（やわらかないもの）を５点、やや好ましいものを４点、普通なものを３点、やや好ましくないものを２点、好ましくないもの（硬いもの）を１点とした。平均点によって以下の評価をした。
○：  優    （3.5 ≦ 平均点）
△：  可    （2.5 ≦ 平均点 ＜ 3.5）
×：  不可  （平均点 ＜ 2.5）
【００３８】
（実施例１）
地経糸２本、地緯糸３本、パイル糸２本を一単位として構成され、地経糸および地緯糸によって形成された地組織の両全面からパイル糸がループ状に突出してパイルを形成したパイル織物（サイズ：３４ｃｍ×８０ｃｍ、重さ：９１ｇ／枚、織密度：６８×６５（本／ｉｎｃ）、目付け：２８５ｇ／ｍ２、地組織のＣＦ：３０．５）からなる高堅牢度タオルを用いた。
この高堅牢度タオルを構成するパイル糸等は下記のものを用いた。
＜パイル糸＞
使用したパイル糸は、黒色の着色剤を総量に対して０．５〜５．０質量％の範囲で含有した原着繊維（原着ポリエステル：原着レーヨン＝６５質量％：３５質量％）で構成された混紡糸で、平均番手が３０Ｎｅ（３０／１）であり、地経糸に対して６．２倍の長さである。
＜地経糸＞
着色剤を含まない綿糸を用いた。この地経糸は、黒色の反応染料で糸染めされており、平均番手が２０Ｎｅ（４０／２）である。
＜地緯糸＞
着色剤を含まない綿糸を用いた。この地緯糸は、黒色の反応染料で糸染めされており、平均番手が１８Ｎｅ（１８／１）である。
【００３９】
（比較例１）
パイル糸と地糸に黒色の建染染料で染色した綿糸を用いた他は、実施例１に示す高堅牢度タオルと同様のタオルを用いた。
【００４０】
実施例１および比較例１に示すタオルの評価結果を表１に示す。
【００４１】
【表１】
0003195496.tif 000003
【符号の説明】
【００４２】
１，１０  高堅牢度タオル
２        地経糸
３        地緯糸
４        パイル糸
２０      地糸
【図１】
0003195496.tif 000004
【図２】
0003195496.tif 000005